СПОСОБ ФОРМИРОВАНИЯ ПРОТИВОЭРОЗИОННОГО ПОКРЫТИЯ СТЕНКИ, ПРОТИВОЭРОЗИОННОЕ ПОКРЫТИЕ И ЕГО ПРИМЕНЕНИЕ

1. Способ формирования противоэрозионного покрытия стенки сепаратора циклонного типа (1), предназначенного для отделения твердых частиц и их рекуперации текучей средой, отличающийся тем, что:
композитный материал помещается в литейную форму, образованную стенкой (13) сепаратора циклонного типа и адаптированной оболочкой (17), для того, чтобы получить в процессе извлечения из этой литейной формы оттиск с заданной геометрии,
по меньшей мере одно средство закрепления (15) композитного материала на стенке сепаратора циклонного типа, жестко связанное с упомянутой стенкой, размещается перед заливкой в толще оттиска.
2. Способ по п.1, отличающийся тем, что стенка (13) представляет собой внутреннюю стенку сепаратора циклонного типа.
3. Способ по предшествующим пунктам, отличающийся тем, что упомянутый композитный материал представляет собой композитный строительный материал, и предпочтительным образом бетон.
4. Способ по п.3, отличающийся тем, что упомянутый бетон представляет собой бетон саморазливающегося типа.
2
3
2
5. Способ по п.4, отличающийся тем, что для саморазливающегося бетона соотношение AlO/SiO изменяется в диапазоне от 9 до 12 и предпочтительным образом в диапазоне от 10 до 11.
6. Способ по п.1, отличающийся тем, что добавляют металлические иглы в композитный материал.
7. Способ по п.6, отличающийся тем, что пропорция упомянутых металлических игл в композитном материале изменяется в диапазоне от 0,1% до 5,0% по весу и предпочтительным образом в диапазоне от 0,1% до 3,0% по весу.
8. Способ по п.6, отличающийся тем, что длина игл составляет от 30% до 80% и предпочтительным образом от 50% до 80% от толщины противоэрозионного покрытия.
9. Способ по п.6, отличающийся тем, что диаметр игл изменяется в диапазоне от 0,1 мм до 1,0 мм и предпочтительным образом от 0,2 мм до 0,7 мм.
10. Способ по п.1, отличающийся тем, что толлщина противоэрозионного покрытия (18) изменяется в диапазоне от 10 мм до 100 мм и предпочтительно в диапазоне от 10 мм до 50 мм.
11. Способ по п.1, отличающийся тем, что противоэрозионное покрытие закрепляется анкерным образом на металлической стенке при помощи по меньшей мере одного средства закрепления, например, по меньшей мере одного металлического элемента (15) закрепления V-образной формы, размещающегося в толще (18) упомянутого покрытия.
12. Способ по п.11, отличающийся тем, что высота этого V-образного элемента закрепления изменяется в диапазоне от 50% до 80% и предпочтительно в диапазоне от 60% до 75% от толщины противоэрозионного покрытия.
13. Способ по п.11, отличающийся тем, что количество V-образных элементов (15) закрепления изменяется в диапазоне от 10 до 100 штук на квадратный метр и предпочтительно в диапазоне от 10 до 60 штук на квадратный метр.
2
3
2
14. Противоэрозионное покрытие для внутренней стенки сепаратора циклонного типа, содержащее композитный материал, который представляет собой саморазливающийся бетон, имеющее отношение AlO/SiO, изменяющееся в диапазоне от 9 до 12, располагающийся сплошным слоем на внутренней стенке сепаратора циклонного типа, и содержащий, по меньшей мере, одно средство закрепления, жестко связанное с упомянутой стенкой сепаратора циклонного типа в толще этого покрытия, в частности с гладкой экспонируемой поверхностью.
2
3
2
15. Противоэрозионное покрытие по п.14, отличающийся тем, что это покрытие образовано композитным материалом, который представляет собой саморазливающийся бетон, с соотношением AlO/SiO, изменяющимся в диапазоне от 9 до 12, расположенным сплошным слоем на внутренней стенке сепаратора циклонного типа, и содержащее, по меньшей мере, одно средство закрепления, жестко связанное с упомянутой стенкой сепаратора циклонного типа в толще этого покрытия, в частности с гладкой экспонируемой поверхностью.
16. Противоэрозионное покрытие по п.14 или 15, отличающийся тем, что это покрытие реализовано в соответствии с любым из пп.1-13.
17. Сепаратор (1) циклонного типа, содержащий покрытие, согласно любому из пп.14-16.
18. Сепаратор (1) циклонного типа по п.17, покрытый изнутри практически полностью, либо по меньшей мере на 95%, в частности по меньшей мере на 99%, и даже по меньшей мере на 99,9% его внутренней поверхности, или даже полностью, покрытием в соответствии с п.14 или 15.
19. Применение покрытия в соответствии с любым из пп.14-16 для покрытия внутренней стенки сепаратора (1) циклонного типа, первичного или вторичного, в частности, в технологическом процессе Каталитического Крекинга Текучей Среды.